(57)【要約】  リチウムイオン二次電池用負極活物質は、炭素が表面の一部又は全部に存在するケイ素酸化物粒子を含み、線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、２７３Ｋでの二酸化炭素吸着より算出される比表面積が、８.５ｍ２/ｇ以下である。
2019150511.tif 000002
【特許請求の範囲】
【請求項１】
炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋでの二酸化炭素吸着より算出される比表面積が、８.５ｍ２/ｇ以下である、リチウムイオン二次電池用負極活物質。
【請求項２】
炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋにおける相対圧０．０３までの二酸化炭素吸着量が、２ｃｍ３/ｇ以下である、リチウムイオン二次電池用負極活物質。
【請求項３】
長径Ｌと短径Ｓの比（Ｓ／Ｌ）で表されるアスペクト比の平均値が０．４５≦Ｓ／Ｌ≦１の範囲である、請求項１又は請求項２に記載のリチウムイオン二次電池用負極活物質。
【請求項４】
レーザー回折・散乱法により得られる体積累積分布曲線において、小粒径側からの累積が９０％となるときの粒子径（Ｄ９０％）に対する小粒径側からの累積が１０％となるときの粒子径（Ｄ１０％）の比（Ｄ１０％／Ｄ９０％）が０．１以上である、請求項１〜請求項３のいずれか１項に記載のリチウムイオン二次電池用負極活物質。
【請求項５】
前記炭素の含有率が、前記ケイ素酸化物粒子と前記炭素の合計の０．１質量％〜１０．０質量％である、請求項１〜請求項４のいずれか１項に記載のリチウムイオン二次電池用負極活物質。
【請求項６】
Ｘ線回折スペクトルにおいてＳｉ（１１１）に帰属される回折ピークを有し、前記回折ピークから算出されるケイ素の結晶子の大きさが１．０ｎｍ〜１５．０ｎｍである、請求項１〜請求項５のいずれか１項に記載のリチウムイオン二次電池用負極活物質。
【請求項７】
体積平均粒子径が、０．１μｍ〜２０μｍである、請求項１〜請求項６のいずれか１項に記載のリチウムイオン二次電池用負極活物質。
【請求項８】
７７Ｋでの窒素吸着より算出される比表面積が、０．１ｍ２/ｇ〜１０ｍ２/ｇである、請求項１〜請求項７のいずれか１項に記載のリチウムイオン二次電池用負極活物質。
【請求項９】
さらに炭素系負極活物質を含む、請求項１〜請求項８のいずれか１項に記載のリチウムイオン二次電池用負極活物質。
【請求項１０】
集電体と、前記集電体上に設けられている請求項１〜請求項９のいずれか１項に記載のリチウムイオン二次電池用負極活物質を含む負極材層と、を有するリチウムイオン二次電池用負極。
【請求項１１】
正極と、請求項１０に記載のリチウムイオン二次電池用負極と、電解質と、を備えるリチウムイオン二次電池。
【発明の詳細な説明】
【技術分野】
【０００１】
本発明は、リチウムイオン二次電池用負極活物質、リチウムイオン二次電池用負極及びリチウムイオン二次電池に関する。
【背景技術】
【０００２】
現在、リチウムイオン二次電池の負極活物質には主に黒鉛が用いられているが、黒鉛は放電容量に３７２ｍＡｈ／ｇという理論的な容量限界があることが知られている。近年、携帯電話、ノートパソコン、タブレット端末等のモバイル機器の高性能化に伴い、リチウムイオン二次電池のさらなる高容量化を達成可能な負極活物質の開発が望まれている。【０００３】
上記事情を背景として、理論容量が黒鉛よりも高い物質を負極活物質として利用するための検討がなされている。中でもケイ素酸化物は容量が大きく、安価で加工性が良好であるため、負極活物質としての利用に関する研究が特に盛んである。【０００４】
例えば、特許文献１には、Ｘ線回折においてＳｉ（１１１）に由来するピークが観察され、その回折線の半価幅をもとにシェーラー法により求めたケイ素の結晶の大きさが１〜５００ｎｍである、ケイ素の微結晶がケイ素系化合物に分散した構造を有する粒子の表面が炭素で被覆された負極活物質が開示されている。
特許文献１の技術によれば、ケイ素微結晶又は微粒子を不活性で強固な物質、例えば、二酸化ケイ素に分散し、さらに、この表面の少なくとも一部に導電性を付与するための炭素を融着させることによって、表面の導電性を確保するとともに、リチウムの吸蔵及び放出に伴うケイ素の体積変化に対して安定な構造となる。その結果として、長期安定性が得られ、初期効率が改善されるとされている。【０００５】
また、特許文献２には、ケイ素酸化物粒子の表面が黒鉛皮膜で被覆され、黒鉛被覆量が３〜４０質量％、ＢＥＴ比表面積が２〜３０ｍ２／ｇであって、黒鉛皮膜が、ラマン分光スペクトルにおけるラマンシフトが１３３０ｃｍ−１と１５８０ｃｍ−１付近にグラファイト構造特有のスペクトルを有する負極活物質が開示されている。
特許文献２の技術によれば、リチウムイオンを吸蔵、放出しうる材料の表面に被覆する黒鉛皮膜の物性を特定範囲に制御することで、市場の要求する特性レベルに到達しうるリチウムイオン二次電池の負極が得られるとされている。【０００６】
また、特許文献３には、一般式ＳｉＯｘで表されるケイ素酸化物粒子の表面が熱プラズマ処理された炭素皮膜で被覆された負極活物質が開示されている。
特許文献３の技術によれば、ケイ素酸化物の欠点である電極の膨張と、ガス発生による電池の膨張を解決し、サイクル特性に優れた負極活物質が得られるとされている。
【先行技術文献】
【特許文献】
【０００７】
【特許文献１】特許第３９５２１８０号公報
【特許文献２】特許第４１７１８９７号公報
【特許文献３】特開２０１１−９０８６９号公報
【発明の概要】
【発明が解決しようとする課題】
【０００８】
今後、モバイル機器等の高性能化に適したリチウムイオン二次電池へ適用するための負極活物質としては、単に多くのリチウムイオンを貯蔵できる（充電容量が高い）だけではなく、貯蔵したリチウムイオンをより多く放出できることが必要となる。従って、リチウムイオン二次電池のさらなる性能向上に貢献する負極活物質としては、初期の放電容量の向上が重要となる。これに加え、充放電後の回復率等を指標とするリチウムイオン二次電池の高温貯蔵特性のさらなる向上も求められる。
本発明の一態様は、上記要求に鑑みなされたものであり、リチウムイオン二次電池の初期の放電容量及び高温貯蔵特性を向上しうるリチウムイオン二次電池用負極活物質、並びにこれを用いたリチウムイオン二次電池用負極及びリチウムイオン二次電池を提供することを課題とする。
【課題を解決するための手段】
【０００９】
前記課題を解決するための具体的手段は以下の通りである。
＜１＞  炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋでの二酸化炭素吸着より算出される比表面積が、８.５ｍ２/ｇ以下である、リチウムイオン二次電池用負極活物質。
＜２＞  炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋにおける相対圧０．０３までの二酸化炭素吸着量が、２ｃｍ３/ｇ以下である、リチウムイオン二次電池用負極活物質。
＜３＞  長径Ｌと短径Ｓの比（Ｓ／Ｌ）で表されるアスペクト比の平均値が０．４５≦Ｓ／Ｌ≦１の範囲である、＜１＞又は＜２＞に記載のリチウムイオン二次電池用負極活物質。
＜４＞  レーザー回折・散乱法により得られる体積累積分布曲線において、小粒径側からの累積が９０％となるときの粒子径（Ｄ９０％）に対する小粒径側からの累積が１０％となるときの粒子径（Ｄ１０％）の比（Ｄ１０％／Ｄ９０％）が０．１以上である、＜１＞〜＜３＞のいずれか１項に記載のリチウムイオン二次電池用負極活物質。
＜５＞  前記炭素の含有率が、前記ケイ素酸化物粒子と前記炭素の合計の０．１質量％〜１０．０質量％である、＜１＞〜＜４＞のいずれか１項に記載のリチウムイオン二次電池用負極活物質。
＜６＞  Ｘ線回折スペクトルにおいてＳｉ（１１１）に帰属される回折ピークを有し、前記回折ピークから算出されるケイ素の結晶子の大きさが１．０ｎｍ〜１５．０ｎｍである、＜１＞〜＜５＞のいずれか１項に記載のリチウムイオン二次電池用負極活物質。
＜７＞  体積平均粒子径が、０．１μｍ〜２０μｍである、＜１＞〜＜６＞のいずれか１項に記載のリチウムイオン二次電池用負極活物質。
＜８＞  ７７Ｋでの窒素吸着より算出される比表面積が０．１ｍ２/ｇ〜１０ｍ２/ｇである、＜１＞〜＜７＞のいずれか１項に記載のリチウムイオン二次電池用負極活物質。
＜９＞  さらに炭素系負極活物質を含む、＜１＞〜＜８＞のいずれか１項に記載のリチウムイオン二次電池用負極活物質。
＜１０＞  集電体と、前記集電体上に設けられている＜１＞〜＜９＞のいずれか１項に記載のリチウムイオン二次電池用負極活物質を含む負極材層と、を有するリチウムイオン二次電池用負極。
＜１１＞  正極と、＜１０＞に記載のリチウムイオン二次電池用負極と、電解質と、を備えるリチウムイオン二次電池。
【発明の効果】
【００１０】
本発明の一態様によれば、リチウムイオン二次電池の初期の放電容量及び高温貯蔵特性を向上しうるリチウムイオン二次電池用負極活物質、並びにこれを用いたリチウムイオン二次電池用負極及びリチウムイオン二次電池が提供される。
【図面の簡単な説明】
【００１１】
【図１】本開示の負極活物質の構成の一例を示す概略断面図である。
【図２】本開示の負極活物質の構成の他の一例を示す概略断面図である。
【図３】本開示の負極活物質の構成の他の一例を示す概略断面図である。
【図４】本開示の負極活物質の構成の他の一例を示す概略断面図である。
【図５】本開示の負極活物質の構成の他の一例を示す概略断面図である。
【図６Ａ】図１〜図３の負極活物質の一部を拡大した断面図であり、負極活物質における炭素１０の状態の一態様を説明する図である。
【図６Ｂ】図１〜図３の負極活物質の一部を拡大した断面図であり、負極活物質における炭素１０の状態の他の態様を説明する図である。
【発明を実施するための形態】
【００１２】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００１３】
本開示において「工程」との語には、他の工程から独立した工程に加え、他の工程と明確に区別できない場合であってもその工程の目的が達成されれば、当該工程も含まれる。
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率又は含有量は、特に断らない限り、組成物中に存在する当該複数種の物質の合計の含有率又は含有量を意味する。
本開示において各成分に該当する粒子は複数種含んでいてもよい。組成物中に各成分に該当する粒子が複数種存在する場合、各成分の粒子径は、特に断らない限り、組成物中に存在する当該複数種の粒子の混合物についての値を意味する。
本開示において「層」又は「膜」との語には、当該層又は膜が存在する領域を観察したときに、当該領域の全体に形成されている場合に加え、当該領域の一部にのみ形成されている場合も含まれる。
本開示において「積層」との語は、層を積み重ねることを示し、二以上の層が結合されていてもよく、二以上の層が着脱可能であってもよい。
本開示において実施形態を図面を参照して説明する場合、当該実施形態の構成は図面に示された構成に限定されない。また、各図面における部材の大きさは概念的なものであり、部材間の大きさの相対的な関係はこれに限定されない。また、各図面において、実質的に同じ機能を有する部材には、全図面同じ符号を付与し、重複する説明は省略する場合がある。
【００１４】
＜リチウムイオン二次電池用負極活物質（第１実施形態）＞
本開示のリチウムイオン二次電池用負極活物質（以下、「負極活物質」と称する場合がある）は、炭素が表面の一部又は全部に存在するケイ素酸化物粒子を含み、線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、２７３Ｋでの二酸化炭素吸着より算出される比表面積が、８.５ｍ２/ｇ以下である。
【００１５】
（ケイ素酸化物粒子）
負極活物質に含まれるケイ素酸化物粒子を構成するケイ素酸化物は、ケイ素元素を含む酸化物であればよく、酸化ケイ素、二酸化ケイ素、亜酸化ケイ素等が挙げられる。ケイ素酸化物粒子に含まれるケイ素酸化物は１種のみでも２種以上の組み合わせであってもよい。
【００１６】
ケイ素酸化物の中で、酸化ケイ素及び二酸化ケイ素は、一般的には、それぞれ一酸化ケイ素（ＳｉＯ）及び二酸化ケイ素（ＳｉＯ２）として表されるが、表面状態（例えば、酸化皮膜の存在）又は化合物の生成状況によって、含まれる元素の実測値（又は換算値）として組成式ＳｉＯｘ（ｘは０＜ｘ≦２）で表される場合があり、この場合も本開示に係るケイ素酸化物とする。組成式中のｘの値は、例えば、不活性ガス融解−非分散型赤外線吸収法にてケイ素酸化物中に含まれる酸素を定量することにより算出することができる。また、負極活物質の製造工程中に、ケイ素酸化物の不均化反応（２ＳｉＯ→Ｓｉ＋ＳｉＯ２）を伴う場合は、化学反応上、ケイ素及び二酸化ケイ素（場合によっては酸化ケイ素）を含む状態で存在する場合があり、この場合も本開示に係るケイ素酸化物とする。
【００１７】
ケイ素酸化物粒子の平均粒子径は、特に制限されない。例えば、最終的な所望の負極活物質の大きさに合わせて、体積平均粒子径が０．１μｍ〜２０μｍであることが好ましく、０．５μｍ〜１０μｍであることがより好ましい。ケイ素酸化物粒子の体積平均粒子径は、体積基準の粒度分布曲線において小径側からの体積の累積が５０％となるときの粒子径（Ｄ５０％）である。以下に述べる平均粒子径においても同様である。体積平均粒子径は、レーザー回折・散乱法により、実施例に記載した方法により測定される。
【００１８】
（炭素）
ケイ素酸化物粒子の表面の一部又は全部には、炭素が存在している。ケイ素酸化物粒子の表面の一部又は全部に炭素が存在することにより、絶縁体であるケイ素酸化物粒子に導電性が付与され、充放電反応の効率が向上する。このため、初期の放電容量及び初期の充放電効率が向上すると考えられる。以下、炭素が表面の一部又は全部に存在するケイ素酸化物粒子を「ＳｉＯ−Ｃ粒子」と称することがある。
【００１９】
本開示においてケイ素酸化物粒子の表面の一部又は全部に存在する炭素としては、例えば、黒鉛、無定形炭素等が挙げられる。なお、後述する有機物は、本開示でいうケイ素酸化物粒子の表面の一部又は全部に存在する「炭素」には該当しないものとする。
炭素がケイ素酸化物粒子の表面の一部又は全部に存在する態様は特に制限されない。例えば、連続又は非連続の被覆等が挙げられる。
リチウムイオン二次電池用負極活物質の炭素の有無は、例えば、励起波長５３２ｎｍのレーザーラマン分光測定等により確認することができる。
【００２０】
炭素の含有率は、ケイ素酸化物粒子と炭素の合計中に０．１質量％〜１０．０質量％であることが好ましい。このような構成とすることで、初期の放電容量及び初期の充放電効率がより向上する傾向にある。炭素の含有率は、１．０質量％〜９．０質量％がより好ましく、２．０質量％〜８．０質量％がさらに好ましく、３．０質量％〜７．０質量％が特に好ましい。
【００２１】
炭素の含有率（質量基準）は、例えば、高周波焼成−赤外分析法によって求めることができる。高周波焼成−赤外分析法においては、例えば、炭素硫黄同時分析装置（ＬＥＣＯジャパン合同会社、ＣＳＬＳ６００）を適用することができる。負極活物質が後述する有機物を含む場合は、前記有機物が分解する温度以上（例えば、３００℃）に加熱して、有機物に由来する質量低下分をあらかじめ除いておくことで、炭素の含有率を測定することができる。
【００２２】
炭素は、低結晶性であることが好ましい。本開示において炭素が「低結晶性である」とは、下記に示す方法で得られる負極活物質のＲ値が０．５以上であることを意味する。
負極活物質のＲ値は、励起波長５３２ｎｍのレーザーラマン分光測定により求めたプロファイルの中で、１３６０ｃｍ−１付近に現れるピークの強度をＩｄ、１５８０ｃｍ−１付近に現れるピークの強度をＩｇとしたとき、その両ピークの強度比Ｉｄ／Ｉｇ（Ｄ／Ｇとも表記する）を意味する。
【００２３】
ここで、１３６０ｃｍ−１付近に現れるピークとは、通常、非晶質構造に対応すると同定されるピークであり、例えば、１３００ｃｍ−１〜１４００ｃｍ−１に観測されるピークを意味する。また、１５８０ｃｍ−１付近に現れるピークとは、通常、黒鉛結晶構造に対応すると同定されるピークであり、例えば、１５３０ｃｍ−１〜１６３０ｃｍ−１に観測されるピークを意味する。
なお、Ｒ値はラマンスペクトル測定装置（例えば、ＮＳＲ−１０００型、日本分光株式会社）を用い、測定範囲（８３０ｃｍ−１〜１９４０ｃｍ−１）に対して１０５０ｃｍ−１〜１７５０ｃｍ−１をベースラインとして求めることができる。
【００２４】
負極活物質のＲ値は、０．５〜１．５であることが好ましく、０．７〜１．３であることがより好ましく、０．８〜１．２であることがさらに好ましい。Ｒ値が０．５〜１．５であると、炭素結晶子が乱配向した低結晶性炭素でケイ素酸化物粒子の表面が充分に被覆されるため、電解液との反応性が低減でき、サイクル特性が改善する傾向にある。
【００２５】
ケイ素酸化物粒子の表面に炭素を付与する方法は、特に制限されない。具体的には、湿式混合法、乾式混合法、化学蒸着法等が挙げられる。
【００２６】
炭素の付与を湿式混合法により行う場合は、例えば、ケイ素酸化物粒子と、炭素の原料（炭素源）を溶媒に溶解又は分散させたものとを混合し、炭素源をケイ素酸化物粒子の表面に付着させ、必要に応じて溶媒を除去し、その後、不活性雰囲気下で熱処理することにより炭素源を炭素化させる方法が挙げられる。
【００２７】
炭素の付与を乾式混合法により行う場合は、例えば、ケイ素酸化物粒子と炭素源とをそれぞれ固体の状態で混合して混合物とし、この混合物を不活性雰囲気下で熱処理することにより炭素源を炭素化させる方法が挙げられる。ケイ素酸化物粒子と炭素源とを混合する際、力学的エネルギーを加える処理（例えば、メカノケミカル処理）を施してもよい。
【００２８】
炭素の付与を化学蒸着法により行う場合は、公知の方法が適用できる。例えば、炭素源を気化させたガスを含む雰囲気中でケイ素酸化物粒子を熱処理することで、ケイ素酸化物粒子の表面に炭素を付与することができる。
【００２９】
湿式混合法又は乾式混合法によってケイ素酸化物粒子の表面に炭素を付与する場合、使用する炭素源は熱処理により炭素に変化しうる物質であれば特に制限されない。具体的には、フェノール樹脂、スチレン樹脂、ポリビニルアルコール、ポリ塩化ビニル、ポリ酢酸ビニル、ポリブチラール等の高分子化合物；エチレンヘビーエンドピッチ、石炭系ピッチ、石油系ピッチ、コールタールピッチ、アスファルト分解ピッチ、ポリ塩化ビニル等を熱分解して生成するＰＶＣピッチ、ナフタレン等を超強酸存在下で重合させて作製されるナフタレンピッチ等のピッチ類；澱粉、セルロース等の多糖類などが挙げられる。炭素源は、１種を単独で又は２種以上を組み合わせて使用してもよい。
【００３０】
化学蒸着法によってケイ素酸化物粒子の表面に炭素を付与する場合、使用する炭素源としては、脂肪族炭化水素、芳香族炭化水素、脂環族炭化水素等のうち、気体状又は容易に気体化可能な物質を用いることが好ましい。具体的には、メタン、エタン、エチレン、アセチレン、プロパン、トルエン、ベンゼン、キシレン、スチレン、ナフタレン、クレゾール、アントラセン、これらの誘導体等が挙げられる。炭素源として天然ガスを用いることもできる。炭素源は、１種を単独で又は２種以上を組み合わせて使用してもよい。
【００３１】
炭素源を炭素化する際の熱処理温度は、炭素源が炭素化する温度であれば特に制限されず、７００℃以上であることが好ましく、８００℃以上であることがより好ましく、９００℃以上であることがさらに好ましい。また、低結晶性の炭素を得る観点及び後述する不均化反応によりケイ素の結晶子を所望の大きさで生成させる観点からは、熱処理温度は１３００℃以下であることが好ましく、１２００℃以下であることがより好ましく、１１００℃以下であることがさらに好ましい。
【００３２】
炭素源を炭素化する際の熱処理時間は、用いる炭素源の種類、量等によって選択されうる。例えば、１時間〜１０時間が好ましく、２時間〜７時間がより好ましい。
【００３３】
炭素源を炭素化する際の熱処理は、窒素、アルゴン等の不活性雰囲気下で行うことが好ましい。熱処理装置は特に制限されず、連続法、回分法等での処理が可能な加熱装置などが挙げられる。具体的には、流動層反応炉、回転炉、竪型移動層反応炉、トンネル炉、バッチ炉、ロータリーキルン等をその目的に応じ適宜選択することができる。
【００３４】
また、回転炉、又はロータリーキルンを用いて化学蒸着法によりケイ素酸化物粒子の表面に炭素を付与する場合、回転炉、又はロータリーキルンの炉芯管は水平方向に配設され、炉芯管が回転する構造の装置が好ましい。ケイ素酸化物粒子を転動させながら化学蒸着処理を施すことで、ケイ素酸化物粒子同士に凝集を生じさせることなく、安定した製造が可能となる。上記装置は、雰囲気を保持できる炉芯管と、炉芯管を回転させる回転機構と、昇温及び温度保持が可能な加熱機構を有しているものであれば特に制限されない。上記装置は、目的によって原料供給機構（例えば、フィーダー）、製品回収機構（例えば、ホッパー）を設けてもよく、原料の滞留時間を制御するために、炉芯管を傾斜させたり、炉芯管内に邪魔板を設けることもできる。また、炉芯管の材質についても特に制限されず、アルミナ、炭化ケイ素等のセラミックス、モリブデン、タングステン等の高融点金属、ＳＵＳ、石英などを処理条件及び処理目的によって適宜選択することができる。
【００３５】
熱処理により得られた熱処理物が複数の粒子が凝集した状態である場合は、さらに解砕処理を行ってもよい。また、所望の平均粒子径への調整が必要な場合はさらに粉砕処理を行ってもよい。
【００３６】
（Ｘ線回折ピーク強度比）
負極活物質は、Ｘ線回折ピーク強度の比（ＰＳｉ／ＰＳｉＯ２）が１．０〜２．６の範囲である。Ｘ線回折ピーク強度の比（ＰＳｉ／ＰＳｉＯ２）は、線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比である。
【００３７】
負極活物質のＸ線回折ピーク強度の比（ＰＳｉ／ＰＳｉＯ２）は、ケイ素酸化物粒子に炭素、有機物、導電性粒子等が付着した状態で測定した値であっても、これらが付着していない状態で測定した値であってもよい。
【００３８】
Ｘ線回折ピーク強度の比（ＰＳｉ／ＰＳｉＯ２）が１．０〜２．６の範囲である負極活物質としては、ケイ素酸化物中にケイ素の結晶子が存在する構造を有するケイ素酸化物粒子を含む負極活物質が挙げられる。
【００３９】
ケイ素酸化物中にケイ素の結晶子が分散した構造を有するケイ素酸化物粒子は、例えば、ケイ素酸化物の不均化反応（２ＳｉＯ→Ｓｉ＋ＳｉＯ２）を生じさせて、ケイ素酸化物粒子中にケイ素の結晶子を生成させることで作製することができる。ケイ素酸化物粒子中にケイ素の結晶子が生成する度合いを制御することで、Ｘ線回折ピーク強度の比を所望の値に制御することができる。
【００４０】
ケイ素酸化物の不均化反応によりケイ素酸化物粒子中にケイ素の結晶子が存在した状態にすることの利点は、以下のように考えることができる。上述したＳｉＯｘ（ｘは０＜ｘ≦２）は、初期の充電時にリチウムイオンがトラップされ、初期の充放電特性に劣る傾向にある。これは非晶質ＳｉＯ２相に存在する酸素のダングリングボンド（非共有電子対）によって、リチウムイオンがトラップされることにより引き起こされるためである。そこで、熱処理により非晶質ＳｉＯ２相を再構成することにより活性な酸素原子のダングリングボンドの発生を抑制することが充放電特性向上の観点から好ましいと考えられる。
【００４１】
負極活物質のＸ線回折ピーク強度の比（ＰＳｉ／ＰＳｉＯ２）が１．０以上であれば、ケイ素酸化物粒子中のケイ素の結晶子が充分に成長しており、ＳｉＯ２の割合が大きくならないため、サイクル特性の低下が抑制される傾向にある。一方、比（ＰＳｉ／ＰＳｉＯ２）が２．６以下である場合には、生成したケイ素の結晶子が大きすぎず膨張収縮を緩和しやすくなり、初期の放電容量の低下が抑制される傾向にある。充放電特性により優れる負極活物質を得る観点からは、比（ＰＳｉ／ＰＳｉＯ２）は１．５〜２．０の範囲であることが好ましい。
【００４２】
負極活物質のＸ線回折ピーク強度の比（ＰＳｉ／ＰＳｉＯ２）は、例えば、ケイ素酸化物の不均化反応を生じさせる熱処理の条件によって制御することができる。例えば、熱処理の温度を高く、又は熱処理時間を長くすることでケイ素の結晶子の生成及び肥大化が促進され、Ｘ線回折ピーク強度の比を大きくすることができる傾向にある。一方、熱処理の温度を低く、又は熱処理時間を短くすることでケイ素の結晶子の生成が抑制され、Ｘ線回折ピーク強度の比を小さくすることができる傾向にある。
【００４３】
ケイ素酸化物の不均化反応によりケイ素酸化物粒子を作製する場合、原料となるケイ素酸化物は、例えば、二酸化ケイ素と金属ケイ素との混合物を加熱して生成した一酸化ケイ素の気体を冷却及び析出させる公知の昇華法にて得ることができる。また、原料となるケイ素酸化物は、酸化ケイ素、一酸化ケイ素等として市場から入手することができる。
【００４４】
(ケイ素の結晶子の大きさ）
負極活物質は、Ｘ線回折スペクトルにおいてＳｉ（１１１）に帰属される回折ピークを有し、前記回折ピークから算出されるケイ素の結晶子の大きさが１．０ｎｍ〜１５．０ｎｍの範囲であることが好ましい。ケイ素の結晶子が存在しているか否かは、粉末Ｘ線回折（ＸＲＤ）測定により確認することができる。ケイ素酸化物粒子中にケイ素の結晶子が存在している場合は、波長０．１５４０６ｎｍのＣｕＫα線を線源とする粉末Ｘ線回折（ＸＲＤ）測定を行ったとき、２θ＝２８．４°付近にＳｉ（１１１）に由来する回折ピークが観察される。
【００４５】
ケイ素の結晶子の大きさは、２．０ｎｍ〜１０．０ｎｍであることがより好ましく、３．０ｎｍ〜８．０ｎｍであることがさらに好ましい。ケイ素の結晶子の大きさが１５．０ｎｍ以下である場合には、ケイ素酸化物粒子中でケイ素の結晶子が局在化しにくく、粒子全体に分散した状態となりやすいため、ケイ素酸化物粒子内でリチウムイオンが拡散しやすく、良好な充電容量が得られやすい傾向にある。また、ケイ素の結晶子の大きさが１．０ｎｍ以上の場合には、リチウムイオンとケイ素酸化物との反応が良好に制御され、良好な充放電効率が得られやすい傾向にある。
【００４６】
ケイ素の結晶子の大きさは、ケイ素酸化物粒子に含まれるケイ素単結晶の大きさであり、波長０．１５４０６ｎｍのＣｕＫα線を線源とする粉末Ｘ線回折分析で得られるＳｉ（１１１）に由来する２θ＝２８．４°付近の回折ピークの半値幅から、Ｓｃｈｅｒｒｅｒの式を用いて求めることができる。
【００４７】
ケイ素酸化物粒子中にケイ素の結晶子を生成する方法は、特に制限されない。例えば、ケイ素酸化物粒子を不活性雰囲気下で７００℃〜１３００℃の温度域で熱処理して不均化反応（２ＳｉＯ→Ｓｉ＋ＳｉＯ２）を生じさせることにより作製することができる。不均化反応を生じさせるための熱処理は、炭素をケイ素酸化物粒子の表面に付与するために行う熱処理と同じ工程として行ってもよい。
【００４８】
ケイ素酸化物の不均化反応を生じさせるための熱処理条件は、例えば、ケイ素酸化物を不活性雰囲気下で７００℃〜１３００℃の温度域、好ましくは８００℃〜１２００℃の温度域で行うことができる。所望の大きさのケイ素の結晶子を生成させる観点からは、熱処理温度は９００℃を超えることが好ましく、９５０℃以上であることがより好ましい。また、熱処理温度は１１５０℃未満であることが好ましく、１１００℃以下であることがより好ましい。
【００４９】
（平均アスペクト比）
負極活物質は、長径Ｌと短径Ｓの比（Ｓ／Ｌ）で表されるアスペクト比の平均値（平均アスペクト比）が０．４５≦Ｓ／Ｌ≦１の範囲にあることが好ましい。
【００５０】
一般的に、ケイ素酸化物を負極活物質として用いた場合、充放電時のリチウムイオンの挿入及び脱離により大きな体積変化を起こす。そのため、充放電を繰り返すとケイ素酸化物粒子が割れて微細化し、さらにこれらを用いた負極も電極構造が破壊されて導電パスが切断されるおそれがある。本開示では、負極活物質の平均アスペクト比を０．４５≦Ｓ／Ｌ≦１の範囲にすることで、電極としての膨張及び収縮の際の体積変化量の差が平均化され、電極構造の崩壊が抑制される。その結果、ケイ素酸化物粒子が膨張及び収縮しても、隣り合う粒子同士の導通が図られ易くなると考えられる。
【００５１】
負極活物質の平均アスペクト比は、０．４５≦Ｓ／Ｌ≦１の範囲にあることが好ましく、０．５５≦Ｓ／Ｌ≦１の範囲にあることがより好ましく、０．６５≦Ｓ／Ｌ≦１の範囲にあることがさらに好ましい。負極活物質の平均アスペクト比が０．４５以上の場合には、電極としての膨張及び収縮による部位ごとの体積変化量の差が小さく、サイクル特性の低下が抑制される傾向にある。
【００５２】
負極活物質のアスペクト比は、走査型電子顕微鏡（Ｓｃａｎｎｉｎｇ  Ｅｌｅｃｔｒｏｎ  Ｍｉｃｒｏｓｃｏｐｅ、ＳＥＭ）を用いた観察により測定される。また、平均アスペクト比は、ＳＥＭ画像から任意に１００個の粒子を選択し、これらについてそれぞれ測定したアスペクト比の算術平均値として算出する。
【００５３】
測定対象粒子の長径Ｌと短径Ｓの比（Ｓ／Ｌ）は、球状粒子については、短径（最小直径）／長径（最大直径）の比率を意味し、六角板状又は円板状粒子については、それぞれ厚み方向から観察（厚みに相当する面が正面を向いた状態で観察）した粒子の投影像において、短径（最小直径又は最小対角線長）／長径（最大直径又は最大対角線長）の比率を意味する。
【００５４】
負極活物質が後述する導電性粒子を含む場合は、導電性粒子は平均アスペクト比の測定の対象から除外する。
【００５５】
負極活物質が、ケイ素酸化物の不均化反応のための熱処理を経て得られるものである場合は、個々の粒子が凝集している場合がある。この場合の平均アスペクト比の算出に用いる粒子は、単独で粒子として存在することができる最小単位の粒子（一次粒子）を意味する。
【００５６】
負極活物質の平均アスペクト比の値は、例えば、負極活物質を作製する際の粉砕条件により調節することができる。負極活物質の粉砕には、一般的に知られている粉砕機を用いることができ、剪断力、衝撃力、圧縮力、摩擦力等の機械的エネルギーを加えられるものを特に制限なく用いることができる。例えば、粉砕メディアの運動エネルギーによる衝撃力及び摩擦力を利用して粉砕を行う粉砕機（ボールミル、ビーズミル、振動ミル等）、数気圧以上の高圧ガスを噴射ノズルより噴出させ、このジェット気流によって原料粒子を加速させることで粒子同士の衝撃作用及び摩砕によって粉砕を行う粉砕機（ジェットミル等）、高速回転するハンマー、ピン又はディスクによって原料粒子に衝撃を加えて粉砕を行う粉砕機（ハンマーミル、ピンミル、ディスクミル等）などが挙げられる。
【００５７】
負極活物質を粉砕工程を経て得る場合、粉砕後に分級処理を行ってその粒度分布を整えてもよい。分級の方法は特に制限されず、乾式分級、湿式分級、篩い分け等から選択できる。生産性の観点からは、粉砕と分級を一括して行うことが好ましい。例えば、ジェットミルとサイクロンのカップリングシステムにより、粒子が再凝集する前に分級することができ、簡便に所望する粒度分布形状を得ることができる。
【００５８】
必要な場合（例えば、負極活物質のアスペクト比を粉砕処理のみでは所望の範囲に調節できない場合）には、粉砕後の負極活物質に対してさらに表面改質処理を行ってそのアスペクト比を調節してもよい。表面改質処理を行うための装置は特に制限されない。例えば、メカノフュージョンシステム、ノビルタ、ハイブリダイゼーションシステム等が挙げられる。
【００５９】
（二酸化炭素吸着より算出される比表面積及び二酸化炭素吸着量）
負極活物質は、２７３Ｋでの二酸化炭素吸着より算出される比表面積が８.５ｍ２/ｇ以下であり、５ｍ２/ｇ以下であることが好ましく、１ｍ２/ｇ以下であることがより好ましい。２７３Ｋでの二酸化炭素吸着より算出される比表面積が８.５ｍ２/ｇ以下の場合、負極活物質と電解液との界面にて起こる分解反応を抑制することができ、高温貯蔵特性の低下が抑制される傾向にある。２７３Ｋでの二酸化炭素吸着より算出される比表面積は、０．０１ｍ２/ｇ以上であってもよく、０．１ｍ２/ｇ以上であってもよい。
また、２７３Ｋにおける相対圧０．０３までの二酸化炭素吸着量は２ｃｍ３/ｇ以下であってもよく、０．５ｃｍ３/ｇ以下であることが好ましく、０．１ｃｍ３/ｇ以下であることがより好ましい。２７３Ｋにおける相対圧０．０３までの二酸化炭素吸着量が２ｃｍ３/ｇ以下の場合、負極活物質と電解液との界面にて起こる分解反応を抑制することができ高温貯蔵特性の低下が抑制される傾向にある。２７３Ｋにおける相対圧０．０３までの二酸化炭素吸着量は０．００５ｃｍ３/ｇ以上であってもよく、０．０１ｃｍ３/ｇ以上であってもよい。
なお、２７３Ｋでの二酸化炭素吸着より算出される比表面積は、２７３Ｋでの二酸化炭素吸着測定より得た吸着等温線からＢＥＴ法を用いて算出することができる。また、２７３Ｋにおける相対圧０．０３までの二酸化炭素吸着量は、２７３Ｋでの相対圧０．０３までの二酸化炭素吸着を多点法で測定し算出することができる。
【００６０】
（体積平均粒子径）
負極活物質の体積平均粒子径は、０．１μｍ〜２０μｍの範囲であることが好ましく、０．５μｍ〜１０μｍであることがより好ましい。負極活物質の体積平均粒子径は、体積基準の粒度分布曲線において小径側からの体積の累積が５０％となるときの粒子径（Ｄ５０％）である。体積平均粒子径が０．１μｍ以上であれば、比表面積が大きくなりすぎることがないため電解液との接触面積の増大が抑制され充放電効率の低下が生じにくい傾向にある。体積平均粒子径が２０μｍ以下であれば、電極面に凸凹が発生しにくくなり電池の短絡が生じにくくなる傾向にある。さらに、粒子表面から内部へのリチウムの拡散距離が長くなりすぎないため、リチウムの受入性が低下しにくく充放電効率の低下が生じにくい傾向にある。
体積平均粒子径の測定には、レーザー回折粒度分布計等の既知の方法を採用することができる。
【００６１】
（窒素吸着より算出される比表面積）
負極活物質は、７７Ｋでの窒素吸着より算出される比表面積が、０．１ｍ２／ｇ〜１０ｍ２／ｇであることが好ましく、０．５ｍ２／ｇ〜５．０ｍ２／ｇであることがより好ましく、１．０ｍ２／ｇ〜４．０ｍ２／ｇであることがさらに好ましく、１．０ｍ２／ｇ〜３．０ｍ２／ｇであることが特に好ましい。負極活物質の比表面積が１０ｍ２／ｇ以下であると、得られるリチウムイオン二次電池の初期の不可逆容量の増加が抑えられる傾向にある。また、負極を作製する際に用いる結着剤の量を低減できる傾向にある。負極活物質の比表面積が０．１ｍ２／ｇ以上であると、負極活物質と電解液との接触面積が充分確保され、良好な充放電効率が得られる傾向にある。負極活物質の比表面積の測定は、ＢＥＴ法（窒素ガス吸着法）等の既知の方法により行うことができる。
【００６２】
負極活物質のレーザー回折・散乱法により得られる体積累積分布曲線において、小粒径側からの累積が９０％となるときの粒子径（Ｄ９０％）に対する小粒径側からの累積が１０％となるときの粒子径（Ｄ１０％）の比（Ｄ１０％／Ｄ９０％）は０．１以上であることが好ましく、０．２以上であることがより好ましく、０．３以上であることがさらに好ましい。負極活物質の比（Ｄ１０％／Ｄ９０％）の値が０．１以上であると、電極としたときの膨張及び収縮の変化量の差が小さくなり、サイクル特性の低下が抑制される傾向にある。比（Ｄ１０％／Ｄ９０％）は１．０以下であることが好ましく、０．８以下であることがより好ましく、０．６以下であることがさらに好ましい。
【００６３】
負極活物質の比（Ｄ１０％／Ｄ９０％）の値は、負極活物質の粒子径分布の広狭に関する指標であり、この値が大きいことは負極活物質の粒子径分布が狭いことを意味する。
【００６４】
負極活物質のＤ９０％及びＤ１０％は、負極活物質を水に分散した状態の試料を用いてレーザー回折・散乱法により測定される体積基準の粒子径分布において、小粒径側からの体積の累積が９０％となるときの粒子径、及び小粒径側からの体積の累積が１０％となるときの粒子径としてそれぞれ求められる。
【００６５】
（有機物）
本開示の負極活物質（ＳｉＯ系負極活物質）は、必要に応じて、有機物による被覆処理を施してもよい。有機物による被覆処理を施すことで、初期の放電容量、初期の充放電効率、及び充放電後の回復率がより向上する傾向にある。これは、有機物の被覆処理により負極活物質の比表面積が低下し、電解液との反応が抑制されるためと考えられる。負極活物質に含まれる有機物は、１種のみでも２種以上であってもよい。
【００６６】
有機物の含有率は、負極活物質全体の０．１質量％〜５．０質量％であることが好ましい。有機物の含有率が上記範囲内であると、導電性の低下を抑制しつつ充放電後の回復率の向上の効果が充分得られる傾向にある。負極活物質全体中の有機物の含有率は、０．２質量％〜３．０質量％であることがより好ましく、０．３質量％〜１．０質量％であることがさらに好ましい。
【００６７】
負極活物質が有機物を含んでいるか否かは、例えば、充分に乾燥させた負極活物質を有機物が分解する温度以上でありかつ炭素が分解する温度よりも低い温度（例えば３００℃）に加熱して、有機物が分解した後の負極活物質の質量を測定することで確認することができる。具体的には、加熱前の負極活物質の質量をＡ（ｇ）、加熱後の負極活物質の質量をＢ（ｇ）とした場合に｛（Ａ−Ｂ）／Ａ｝×１００で表される質量の変化率が０．１％以上であると、負極活物質が有機物を含んでいると判断することができる。
【００６８】
上記質量の変化率は０．１％〜５．０％であることが好ましく、０．３％〜１．０％であることがより好ましい。変化率が０．１％以上である場合は充分な量の有機物がＳｉＯ−Ｃ粒子の表面に存在するため、有機物を含むことによる効果が充分得られる傾向にある。
【００６９】
有機物の種類は、特に制限されない。例えば、Ｃ６Ｈ１０Ｏ５を基本構造とする澱粉の誘導体、Ｃ６Ｈ１０Ｏ５を基本構造とする粘性多糖類、Ｃ６Ｈ１０Ｏ５を基本構造とする水溶性セルロース誘導体、ポリウロニド及び水溶性合成樹脂からなる群から選ばれる少なくとも１種が挙げられる。
【００７０】
Ｃ６Ｈ１０Ｏ５を基本構造とする澱粉の誘導体として具体的には、酢酸澱粉、リン酸澱粉、カルボキシメチル澱粉、ヒドロキシエチル澱粉等のヒドロキシアルキル澱粉類が挙げられる。Ｃ６Ｈ１０Ｏ５を基本構造とする粘性多糖類として具体的には、プルラン、デキストリン等が挙げられる。Ｃ６Ｈ１０Ｏ５を基本構造とする水溶性セルロース誘導体としては、カルボキシメチルセルロース、メチルセルロース、ヒドロキシエチルセルロース、ヒドロキシプロピルセルロース等が挙げられる。ポリウロニドとしては、ペクチン酸、アルギン酸等が挙げられる。水溶性合成樹脂としては、水溶性アクリル樹脂、水溶性エポキシ樹脂、水溶性ポリエステル樹脂、水溶性ポリアミド樹脂等が挙げられ、より具体的には、ポリビニルアルコール、ポリアクリル酸、ポリアクリル酸塩、ポリビニルスルホン酸、ポリビニルスルホン酸塩、ポリ４−ビニルフェノール、ポリ４−ビニルフェノール塩、ポリスチレンスルホン酸、ポリスチレンスルホン酸塩、ポリアニリンスルホン酸等が挙げられる。有機物は金属塩、アルキレングリコールエステル等の状態で使用してもよい。
【００７１】
負極活物質の比表面積を低下させる観点からは、有機物は、ＳｉＯ−Ｃ粒子（後述する導電性粒子がＳｉＯ−Ｃ粒子の表面に存在した状態である場合は、その表面）の一部又は全部を被覆した状態であることが好ましい。
【００７２】
有機物をＳｉＯ−Ｃ粒子の表面の一部又は全部に存在させる方法は、特に制限されない。例えば、有機物を溶解又は分散させた液体にＳｉＯ−Ｃ粒子を入れ、必要に応じて撹拌することにより、有機物をＳｉＯ−Ｃ粒子に付着させることができる。その後、有機物が付着したＳｉＯ−Ｃ粒子を液体から取り出し、必要に応じて乾燥することで、有機物が表面に付着したＳｉＯ−Ｃ粒子を得ることができる。
上記方法において、撹拌時の液体の温度は特に制限されず、例えば５℃〜９５℃から選択することができる。乾燥時の温度は特に制限されず、例えば５０℃〜２００℃から選択することができる。溶液中の有機物の含有率は特に制限されず、例えば０．１質量％〜２０質量％から選択することができる。
【００７３】
（導電性粒子）
また、本開示の負極活物質（ＳｉＯ系負極活物質）は、必要に応じて、導電性粒子を含んでいてもよい。負極活物質が導電性粒子を含むことで、ケイ素酸化物粒子の膨張及び収縮が生じても、導電性粒子同士が接触することによって導通を確保し易くなる傾向にある。また、負極活物質全体の抵抗値も低減する傾向にある。その結果、充放電の繰り返しによる容量の低下が抑えられ、サイクル特性も良好に維持される傾向にある。
【００７４】
負極活物質同士の接触によって導通を確保する観点からは、導電性粒子はＳｉＯ−Ｃ粒子の表面に存在していることが好ましい。
【００７５】
導電性粒子の種類は、特に制限されない。例えば、粒状黒鉛及びカーボンブラックよりなる群から選択される少なくとも１種が好ましく、サイクル特性向上の観点からは粒状黒鉛が好ましい。粒状黒鉛としては、人造黒鉛、天然黒鉛、ＭＣ（メソフェーズカーボン）等の粒子が挙げられる。カーボンブラックとしては、アセチレンブラック、ケッチェンブラック、サーマルブラック、ファーネスブラック等が挙げられ、導電性の観点からはアセチレンブラックが好ましい。
【００７６】
粒状黒鉛は、電池容量及び充放電効率がともに向上する点から、ケイ素酸化物粒子の表面に存在する炭素よりも結晶性が高いことが好ましい。具体的には、粒状黒鉛は、学振法に基づいて測定して得られる平均面間隔（ｄ００２）の値が０．３３５ｎｍ〜０．３４７ｎｍであることが好ましく、０．３３５ｎｍ〜０．３４５ｎｍであることがより好ましく、０．３３５ｎｍ〜０．３４０ｎｍであることがさらに好ましく、０．３３５ｎｍ〜０．３３７ｎｍであることが特に好ましい。粒状黒鉛の平均面間隔を０．３４７ｎｍ以下とすると、粒状黒鉛の結晶性が高く、電池容量及び充放電効率がともに向上する傾向にある。一方、黒鉛結晶の平均面間隔の理論値は０．３３５ｎｍであることから、粒状黒鉛の平均面間隔がこの値に近いと、電池容量及び充放電効率がともに向上する傾向にある。
【００７７】
粒状黒鉛の形状は特に制限されず、扁平状黒鉛であっても球状黒鉛であってもよい。サイクル特性向上の観点からは、扁平状黒鉛が好ましい。
【００７８】
本開示において扁平状黒鉛とは、アスペクト比が１ではない（短軸と長軸の長さが等しくない）黒鉛を意味する。扁平状黒鉛としては、鱗状、鱗片状、塊状等の形状を有する黒鉛が挙げられる。
【００７９】
導電性粒子のアスペクト比は特に制限されないが、導電性粒子間の導通の確保しやすさ及びサイクル特性向上の観点からは、アスペクト比の平均値が０．３以下であることが好ましく、０．２以下であることがより好ましい。
【００８０】
導電性粒子のアスペクト比は、ＳＥＭによる観察により測定される値である。具体的には、ＳＥＭ画像において任意に選択した１００個の導電性粒子のそれぞれについて長軸方向の長さをＡ、短軸方向の長さ（扁平状黒鉛の場合は厚み方向の長さ）をＢとしたときにＢ／Ａとして計算される値である。アスペクト比の平均値は、１００個の導電性粒子のアスペクト比の算術平均値である。
【００８１】
導電性粒子は、一次粒子（単数粒子）であっても、複数の一次粒子から形成された二次粒子（造粒粒子）のいずれであってもよい。また、扁平状黒鉛は、多孔質状の黒鉛粒子であってもよい。
【００８２】
導電性粒子の含有率は、サイクル特性を向上させる点から、負極活物質全体の１．０質量％〜１０．０質量％であることが好ましく、２．０質量％〜９．０質量％であることがより好ましく、３．０質量％〜８．０質量％であることがさらに好ましい。
【００８３】
導電性粒子の含有率は、例えば、高周波焼成−赤外分析法によって求めることができる。高周波焼成−赤外分析法においては、例えば、炭素硫黄同時分析装置（ＣＳＬＳ６００、ＬＥＣＯジャパン合同会社）を用いることができる。この測定ではＳｉＯ−Ｃ粒子の炭素の含有率も含まれるため、別途測定した炭素の含有率を得られた含有率から差し引いてもよい。
【００８４】
導電性粒子を含む負極活物質を作製する方法は特に制限されないが、湿式法及び乾式法が挙げられる。
【００８５】
湿式法により導電性粒子を含む負極活物質を作製する方法としては、例えば、導電性粒子を分散媒に分散させた粒子分散液にＳｉＯ−Ｃ粒子を添加し、撹拌した後に乾燥機等を利用して分散媒を除去することで作製する方法が挙げられる。使用する分散媒は特に制限されず、水、有機溶剤等を用いることができる。有機溶剤はアルコール等の水溶性有機溶剤であっても、非水溶性有機溶剤であってもよい。分散媒は、導電性粒子の分散性を高め、ＳｉＯ−Ｃ粒子の表面への付着をより均一にする観点から分散剤を含んでいてもよい。分散剤は、使用する分散媒の種類に応じて選択できる。例えば、分散媒が水系である場合はカルボキシメチルセルロースが分散安定性の観点から好ましい。
【００８６】
乾式法により導電性粒子を含む負極活物質を作製する方法としては、例えば、ケイ素酸化物粒子の表面に炭素の炭素源を付与する際に、炭素源とともに導電性粒子を添加する方法が挙げられる。具体的には、例えば、ケイ素酸化物粒子に炭素源と導電性粒子を混合し、力学的エネルギーを加える処理（例えば、メカノケミカル処理）を施す方法が挙げられる。
【００８７】
必要に応じ、得られた負極活物質の分級処理をさらに行ってもよい。分級処理は、篩機等を利用して行うことができる。
【００８８】
＜リチウムイオン二次電池用負極活物質（第２実施形態）＞
本開示のリチウムイオン二次電池用負極活物質は、炭素が表面の一部又は全部に存在するケイ素酸化物粒子を含み、線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、２７３Ｋにおける相対圧０．０３までの二酸化炭素吸着量が２ｃｍ３/ｇ以下である。
【００８９】
第２実施形態の負極活物質及びその構成要素の詳細及び好ましい態様は、２７３Ｋでの二酸化炭素吸着より算出される比表面積が限定されないことを除き、第１実施形態の負極活物質及びその構成要素の詳細及び好ましい態様と同様である。
【００９０】
負極活物質の２７３Ｋにおける相対圧０．０３までの二酸化炭素吸着量は２ｃｍ３/ｇ以下であり、０．５ｃｍ３/ｇ以下であることが好ましく、０．１ｃｍ３/ｇ以下であることがより好ましい。２７３Ｋにおける相対圧０．０３までの二酸化炭素吸着量が２ｃｍ３/ｇ以下の場合、負極活物質と電解液との界面にて起こる分解反応を抑制することができ高温貯蔵特性の低下が抑制される傾向にある。なお、２７３Ｋにおける相対圧０．０３までの二酸化炭素吸着量は０．００５ｃｍ３/ｇ以上であってもよく、０．０１ｃｍ３/ｇ以上であってもよい。
なお、２７３Ｋにおける相対圧０．０３までの二酸化炭素吸着量は、上述と同様の方法で算出することができる。
【００９１】
以下、負極活物質の構成の一例について図面を参照して説明する。
負極活物質は、ケイ素酸化物粒子の表面の一部、又は全部において炭素を有している。図１〜図５は、負極活物質の構成の例を示す概略断面図である。図１では、炭素１０がケイ素酸化物粒子２０の表面全体を被覆している。図２では、炭素１０がケイ素酸化物粒子２０の表面全体を被覆しているが、厚みにばらつきがある。また、図３では、炭素１０がケイ素酸化物粒子２０の表面に部分的に存在し、一部でケイ素酸化物粒子２０の表面が露出している。図４では、ケイ素酸化物粒子２０の表面に、ケイ素酸化物粒子２０よりも小さい粒径を有する炭素１０の粒子が存在している。図５は図４の変形例であり、炭素１０の粒子形状が鱗片状となっている。なお、図１〜図５では、ケイ素酸化物粒子２０の形状は、模式的に球状（断面形状としては円）で表されているが、球状、ブロック状、鱗片状、断面形状が多角形の形状（角のある形状）等のいずれであってもよい。
【００９２】
図６Ａ及び図６Ｂは、図１〜図３の負極活物質の一部を拡大した断面図である。図６Ａは負極活物質における炭素１０の状態の一態様を説明し、図６Ｂは負極活物質における炭素１０の状態の他の態様を説明する。図１〜図３の場合、図６Ａに示すように、炭素１０が連続した層の状態であっても、図６Ｂで示すように炭素１０が炭素の微粒子１２で構成されていてもよい。なお、図６Ｂでは炭素の微粒子１２の輪郭形状が残った状態で示しているが、炭素の微粒子１２同士が結合していてもよい。炭素の微粒子１２同士が結合した場合には、炭素１０が図６Ａに示すような連続した層の状態になることがあるが、その内部に空隙が生じていてもよい。
また、炭素１０が粒子の場合、図４に示すように炭素１０の粒子はケイ素酸化物粒子２０の表面に部分的に存在し、一部でケイ素酸化物粒子２０の表面が炭素１０の粒子で覆われていなくてもよいし、図６Ｂに示すように炭素の微粒子１２がケイ素酸化物粒子２０の表面全体に存在していてもよい。
【００９３】
本開示の負極活物質（ＳｉＯ系負極活物質）は、必要に応じて、さらに炭素系負極活物質を含んでもよい。併用する炭素系負極活物質の種類に応じて、充放電効率の向上、サイクル特性の向上、電極の膨張抑制効果等が得られる。本開示の負極活物質と併用する炭素系負極活物質は、１種のみでも２種以上であってもよい。
【００９４】
炭素系負極活物質としては、リチウムイオン二次電池の負極の活物質として従来知られている公知の炭素系材料を用いることができ、鱗片状天然黒鉛、鱗片状天然黒鉛を球形化した球状天然黒鉛等の天然黒鉛類、人造黒鉛、非晶質炭素などの炭素材料からなる負極活物質が挙げられる。また、これらの炭素系負極活物質は、その表面の一部又は全部に炭素（上述した炭素等）を有していてもよい。
【００９５】
本開示の負極活物質を炭素系負極活物質と併用して使用する場合、本開示の負極活物質（Ａ）と炭素系負極活物質（Ｂ）との比率（Ａ：Ｂ）は、目的に応じて適宜調整することが可能である。例えば、電極の膨張を抑制する効果の観点からは、質量基準で、０．１：９９．９〜２０：８０であることが好ましく、０．５：９９．５〜１５：８５であることがより好ましく、１：９９〜１０：９０であることがさらに好ましい。
【００９６】
＜リチウムイオン二次電池用負極＞
本開示のリチウムイオン二次電池用負極（以下「負極」と略称する場合がある）は、集電体と、集電体上に設けられている上述の負極活物質を含む負極材層と、を有する。
【００９７】
負極は、例えば、上述の負極活物質を含む組成物を用いて集電体上に負極材層を形成することで作製できる。
負極活物質を含む組成物としては、負極活物質に有機結着剤、溶剤、増粘剤、導電助剤、炭素系負極活物質等を混合したものが挙げられる。
【００９８】
有機結着剤として具体的には、スチレン−ブタジエン共重合体；メチル（メタ）アクリレート、エチル（メタ）アクリレート、ブチル（メタ）アクリレート、（メタ）アクリロニトリル、ヒドロキシエチル（メタ）アクリレート等のエチレン性不飽和カルボン酸エステルと、アクリル酸、メタクリル酸、イタコン酸、フマル酸、マレイン酸等のエチレン性不飽和カルボン酸と、を共重合して得られる（メタ）アクリル共重合体；ポリフッ化ビニリデン、ポリエチレンオキサイド、ポリエピクロルヒドリン、ポリホスファゼン、ポリアクリロニトリル、ポリイミド、ポリアミドイミド等の高分子化合物；などが挙げられる。なお、「（メタ）アクリレート」とは、「アクリレート」及びそれに対応する「メタクリレート」を意味する。「（メタ）アクリル共重合体」等の他の類似の表現においても同様である。有機結着剤は、水に分散若しくは溶解したもの、又は、Ｎ−メチル−２−ピロリドン（ＮＭＰ）等の有機溶剤に溶解したものであってもよい。有機結着剤は１種を単独で用いても、２種以上を組み合わせて使用してもよい。
【００９９】
密着性の観点からは、有機結着剤の中でも主骨格がポリアクリロニトリル、ポリイミド又はポリアミドイミドである有機結着剤が好ましく、負極作製時の熱処理温度が低く、電極の柔軟性に優れることから、主骨格がポリアクリロニトリルである有機結着剤がより好ましい。ポリアクリロニトリルを主骨格とする有機結着剤としては、例えば、ポリアクリロニトリル骨格に、接着性を付与するアクリル酸及び柔軟性を付与する直鎖エーテル基を付加したものが挙げられる。
【０１００】
負極材層中の有機結着剤の含有率は、０．１質量％〜２０質量％であることが好ましく、０．２質量％〜２０質量％であることがより好ましく、０．３質量％〜１５質量％であることがさらに好ましい。負極材層中の有機結着剤の含有率が０．１質量％以上であることで、良好な密着性が得られ、充放電時の膨張及び収縮によって負極が破壊されることが抑制される傾向にある。一方、２０質量％以下であることで、電極抵抗の増大を抑制できる傾向にある。
【０１０１】
増粘剤として具体的には、カルボキシメチルセルロース、メチルセルロース、ヒドロキシメチルセルロース、エチルセルロース、ポリビニルアルコール、ポリアクリル酸（塩）、酸化スターチ、リン酸化スターチ、カゼイン等が挙げられる。増粘剤は１種を単独で用いても、２種以上を組み合わせて使用してもよい。
【０１０２】
溶剤として具体的には、Ｎ−メチルピロリドン、ジメチルアセトアミド、ジメチルホルムアミド、γ−ブチロラクトン等が挙げられる。溶剤は１種を単独で用いても、２種以上を組み合わせて使用してもよい。
【０１０３】
導電助剤として具体的には、カーボンブラック、アセチレンブラック、導電性を示す酸化物、導電性を示す窒化物等が挙げられる。導電助剤は１種を単独で用いても、２種類以上を組み合わせて使用してもよい。負極材層中の導電助剤の含有率は、０．１質量％〜２０質量％であることが好ましい。
【０１０４】
集電体の材質としては、アルミニウム、銅、ニッケル、チタン、ステンレス鋼、ポーラスメタル（発泡メタル）、カーボンペーパー等が挙げられる。集電体の形状としては、箔状、穴開け箔状、メッシュ状等が挙げられる。
【０１０５】
負極活物質を含む組成物を用いて集電体上に負極材層を形成する方法としては、負極活物質を含む塗布液を集電体上に塗布し、溶媒等の揮発性物質を除去し、加圧成形する方法、シート状、ペレット状等の形状に成形された負極材層と集電体とを一体化する方法等が挙げられる。
塗布液を集電体に塗布する方法としては、メタルマスク印刷法、静電塗装法、ディップコート法、スプレーコート法、ロールコート法、ドクターブレード法、グラビアコート法、スクリーン印刷法等が挙げられる。塗布後の加圧処理は、平板プレス、カレンダーロール等により行うことができる。
負極材層と集電体との一体化は、例えば、ロールによる一体化、プレスによる一体化又はこれらを組み合わせることができる。
【０１０６】
集電体上に形成された負極材層又は集電体と一体化した負極材層は、用いた有機結着剤の種類に応じた熱処理を行ってもよい。例えば、ポリアクリロニトリルを主骨格とした有機結着剤を用いる場合は、１００℃〜１８０℃で熱処理することが好ましく、ポリイミド又はポリアミドイミドを主骨格とした有機結着剤を用いる場合には、１５０℃〜４５０℃で熱処理することが好ましい。
この熱処理により溶媒の除去及び有機結着剤の硬化による高強度化が進み、負極活物質間の密着性及び負極活物質と集電体との間の密着性が向上できる傾向にある。なお、これらの熱処理は、処理中の集電体の酸化を防ぐため、ヘリウム、アルゴン、窒素等の不活性雰囲気又は真空雰囲気で行うことが好ましい。
【０１０７】
また、熱処理する前に、負極材層はプレス（加圧処理）しておくことが好ましい。加圧処理することで電極密度を調整することができる。電極密度は、例えば、１．２５ｇ／ｃｍ３〜１．９ｇ／ｃｍ３であることが好ましく、１．５ｇ／ｃｍ３〜１．８５ｇ／ｃｍ３であることがより好ましく、１．６ｇ／ｃｍ３〜１．８ｇ／ｃｍ３であることがさらに好ましい。電極密度については、その値が高いほど負極の体積容量が向上する傾向にあり、また、負極活物質間の密着性及び負極活物質と集電体との間の密着性が向上する傾向にある。
【０１０８】
＜リチウムイオン二次電池＞
本開示のリチウムイオン二次電池は、正極と、上述した負極と、電解質と、を備える。
リチウムイオン二次電池は、例えば、セパレータを介して負極と正極とが対向するように電池容器内に配置し、電解質を有機溶剤に溶解して得た電解液を電池容器に注入することにより作製することができる。
本開示のリチウムイオン二次電池では、電解質として固体電解質を用いてもよい。固体電解質はセパレータを兼ねることができるため、電解質として固体電解質を用いた場合、リチウムイオン二次電池はセパレータを用いなくともよい。
【０１０９】
正極は、負極と同様にして、集電体表面上に正極材層を形成することで得ることができる。正極における集電体としては、負極における集電体と同様のものを用いることができる。
【０１１０】
正極に用いられる材料（正極材料ともいう）は、リチウムイオンをドーピング又はインターカレーション可能な化合物であればよく、コバルト酸リチウム（ＬｉＣｏＯ２）、ニッケル酸リチウム（ＬｉＮｉＯ２）、マンガン酸リチウム（ＬｉＭｎＯ２）等が挙げられる。
【０１１１】
正極は、例えば、正極材料と、ポリフッ化ビニリデン等の有機結着剤と、Ｎ−メチル−２−ピロリドン、γ−ブチロラクトン等の溶媒とを混合して正極塗布液を調製し、この正極塗布液をアルミニウム箔等の集電体の少なくとも一方の面に塗布し、次いで溶媒を乾燥除去し、必要に応じて加圧処理して作製することができる。
なお、正極塗布液には導電助剤を添加してもよい。導電助剤としては、カーボンブラック、アセチレンブラック、導電性を示す酸化物、導電性を示す窒化物等が挙げられる。これらの導電助剤は１種を単独で又は２種以上を組み合わせて使用してもよい。
【０１１２】
電解質としては、ＬｉＰＦ６、ＬｉＣｌＯ４、ＬｉＢＦ４、ＬｉＣｌＦ４、ＬｉＡｓＦ６、ＬｉＳｂＦ６、ＬｉＡｌＯ４、ＬｉＡｌＣｌ４、ＬｉＮ（ＣＦ３ＳＯ２）２、ＬｉＮ（Ｃ２Ｆ５ＳＯ２）２、ＬｉＣ（ＣＦ３ＳＯ２）３、ＬｉＣｌ、ＬｉＩ等が挙げられる。
【０１１３】
電解質を溶解する有機溶剤としては、例えば、プロピレンカーボネート、エチレンカーボネート、ジエチルカーボネート、エチルメチルカーボネート、ビニレンカーボネート、γ−ブチロラクトン、１，２−ジメトキシエタン及び２−メチルテトラヒドロフランが挙げられる。
【０１１４】
セパレータとしては、紙製セパレータ、ポリプロピレン製セパレータ、ポリエチレン製セパレータ、ガラス繊維製セパレータ等が挙げられる。
【０１１５】
リチウムイオン二次電池の製造方法は、特に制限されない。例えば、円筒型のリチウムイオン二次電池は以下の工程により製造することができる。まず正極と負極の２つの電極を、セパレータを介して捲回する。得られたスパイラル状の捲回群を電池缶に挿入し、予め負極の集電体に溶接しておいたタブ端子を電池缶底に溶接する。得られた電池缶に電解液を注入する。さらに予め正極の集電体に溶接しておいたタブ端子を電池の蓋に溶接し、蓋を絶縁性のガスケットを介して電池缶の上部に配置する。蓋と電池缶とが接した部分をかしめて密閉することによってリチウムイオン二次電池を得ることができる。
【０１１６】
リチウムイオン二次電池の形態は、特に限定されず、ペーパー型電池、ボタン型電池、コイン型電池、積層型電池、円筒型電池、角型電池等のリチウムイオン二次電池が挙げられる。
【０１１７】
本開示の負極活物質は、リチウムイオン二次電池用に限られず、リチウムイオンを挿入脱離することを充放電機構とする電気化学装置全般に適用することが可能である。
【実施例】
【０１１８】
以下、実施例に基づき上記実施形態をより具体的に説明するが、上記実施形態は下記の実施例に制限されるものではない。なお、特に断りのない限り、「％」は質量基準である。【０１１９】
［実施例１］
（負極活物質の作製）
塊状の酸化ケイ素（株式会社高純度化学研究所、規格１０ｍｍ〜３０ｍｍ角）を乳鉢により粗粉砕し、ケイ素酸化物粒子を得た。このケイ素酸化物粒子をジェットミル（ラボタイプ、日本ニューマチック工業株式会社）によってさらに粉砕した後、３００Ｍ（３００メッシュ）の試験篩で整粒し、体積平均粒子径（Ｄ５０％）が５μｍのケイ素酸化物粒子を得た。平均粒子径の測定は、以下の方法で行った。【０１２０】
＜体積平均粒子径の測定＞
測定試料（５ｍｇ）を界面活性剤（エソミンＴ／１５、ライオン株式会社）０．０１質量％水溶液中に入れ、振動撹拌機で分散した。得られた分散液をレーザー回折式粒度分布測定装置（ＳＡＬＤ３０００Ｊ、株式会社島津製作所）の試料水槽に入れ、超音波をかけながらポンプで循環させ、レーザー回折式で測定した。測定条件は下記の通りとした。得られた粒度分布の体積累積５０％粒径（Ｄ５０％）を体積平均粒子径とした。以下、実施例において、粒子径の測定は同様にして行った。
・光源：赤色半導体レーザー（６９０ｎｍ）
・吸光度：０．１０〜０．１５
・屈折率：２．００〜０．２０【０１２１】
ケイ素酸化物の粉砕工程後に得られた体積平均粒子径（Ｄ５０％）５μｍのケイ素酸化物粒子に対して、下記条件により化学蒸着処理を行うことでケイ素酸化物粒子表面に炭素皮膜を形成させた。
ケイ素酸化物粒子１０００ｇをバッチ式加熱炉（ロータリーキルン炉）内に仕込んだ。次に、３００℃／時間の昇温条件で９５０℃まで昇温させ、保持した後、アセチレンガス（炭素源）／窒素ガスの混合ガスを１０Ｌ／ｍｉｎ流入し（アセチレンガスの分圧：１０％）、２時間の条件にて化学蒸着処理を実施した。処理後は降温し、化学蒸着処理物を得た。上記熱処理は、ケイ素酸化物の不均化反応が生じる条件で行った。【０１２２】
得られた化学蒸着処理物を、乳鉢により解砕し、３００Ｍ（３００メッシュ）の試験篩により篩い分けして、ケイ素酸化物粒子の表面が炭素で被覆された状態の負極活物質（ＳｉＯ−Ｃ粒子）を得た。ケイ素酸化物粒子の体積平均粒子径の測定方法と同様の方法で、負極活物質の体積平均粒子径（Ｄ５０％）を測定した。また、Ｄ１０％及びＤ９０％を測定して得られた値から比（Ｄ１０％／Ｄ９０％）の値を算出した。【０１２３】
＜炭素の含有率の測定＞
負極活物質の炭素の含有率を、高周波焼成−赤外分析法にて測定した。高周波焼成−赤外分析法は、高周波炉にて酸素気流で試料を加熱燃焼させ、試料中の炭素及び硫黄をそれぞれＣＯ２及びＳＯ２に変換し、赤外線吸収法によって定量する分析方法である。測定装置及び測定条件等は下記の通りである。
・装置：炭素硫黄同時分析装置（ＣＳＬＳ６００、ＬＥＣＯジャパン合同会社）
・周波数：１８ＭＨｚ
・高周波出力：１６００Ｗ
・試料質量：約０．０５ｇ
・分析時間：装置の設定モードで自動モードを使用
・助燃材：Ｆｅ＋Ｗ／Ｓｎ
・標準試料：Ｌｅｃｏ５０１−０２４（Ｃ：３．０３％±０．０４  Ｓ：０．０５５％±０．００２）９７
・測定回数：２回（表中の含有率の値は２回の測定値の平均値である）【０１２４】
＜ケイ素の結晶子の大きさの測定＞
粉末Ｘ線回折測定装置（ＭｕｌｔｉＦｌｅｘ（２ｋＷ）、株式会社リガク）を用いて負極活物質のＸ線回折ピーク強度を測定し、ケイ素の結晶子の大きさを測定した。具体的には、２θ＝２８．４°付近に存在するＳｉ（１１１）の結晶面に由来するピークの半値幅から、Ｓｃｈｅｒｒｅｒの式を用いて算出した。測定条件は下記の通りとした。【０１２５】
・線源：ＣｕＫα線（波長：０．１５４０６ｎｍ）
・測定範囲：２θ＝１０°〜４０°
・サンプリングステップ幅：０．０２°
・スキャンスピード：１°／分
・管電流：４０ｍＡ
・管電圧：４０ｋＶ
・発散スリット：１°
・散乱スリット：１°
・受光スリット：０．３ｍｍ【０１２６】
なお、得られたプロファイルは、上記装置に付属の構造解析ソフト（ＪＡＤＥ６、株式会社リガク）を用いて下記の設定で、バックグラウンド（ＢＧ）除去及びピーク分離した。【０１２７】
［Ｋα２ピーク除去及びバックグラウンド除去］
・Ｋα１／Ｋα２強度比：２．０
・ＢＧ点からのＢＧカーブ上下（σ）：０．０【０１２８】
［ピークの指定］
・Ｓｉ（１１１）に由来するピーク：２８．４°±０．３°
・ＳｉＯ２に由来するピーク：２１°±０．３°【０１２９】
［ピーク分離］
・プロファイル形状関数：Ｐｓｅｕｄｏ−Ｖｏｉｇｔ
・バックグラウンド固定【０１３０】
上記設定により構造解析ソフトから導き出されたＳｉ（１１１）に由来するピークの半値幅を読み取り、下記Ｓｃｈｅｒｒｅｒの式よりケイ素の結晶子の大きさを算出した。
Ｄ＝Ｋλ／Ｂｃｏｓθ
Ｂ＝（Ｂｏｂｓ２−ｂ２）１／２
Ｄ：結晶子の大きさ（ｎｍ）
Ｋ：Ｓｃｈｅｒｒｅｒ定数（０．９４）
λ：線源波長（０．１５４０６ｎｍ）
θ：測定半値幅ピーク角度
Ｂｏｂｓ：半値幅（構造解析ソフトから得られた測定値）
ｂ：標準ケイ素（Ｓｉ）の測定半値幅【０１３１】
＜Ｘ線回折ピーク強度の比（ＰＳｉ／ＰＳｉＯ２）の測定＞
上記した方法と同様の方法で、粉末Ｘ線回折測定装置（ＭｕｌｔｉＦｌｅｘ（２ｋＷ）、株式会社リガク）を用いて負極活物質の分析を行った。負極活物質において、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）を算出した。【０１３２】
＜平均アスペクト比の測定＞
負極活物質の平均アスペクト比を、ＳＥＭ装置（ＴＭ−１０００、株式会社日立ハイテクノロジーズ）を用いて上述した方法により算出した。
後述する導電性粒子を含む負極活物質については、事前にＥＤＸの元素分析により、ＳｉＯ−Ｃ粒子だけを選択して平均アスペクト比を算出した。【０１３３】
＜Ｒ値の測定＞
ラマンスペクトル測定装置（ＮＳＲ−１０００型、日本分光株式会社）を用いて測定したスペクトルから、Ｒ値を算出した。測定条件は、下記の通りとした。
・レーザー波長：５３２ｎｍ
・照射強度：１．５ｍＷ（レーザーパワーモニターでの測定値）
・照射時間：６０秒
・照射面積：４μｍ２
・測定範囲：８３０ｃｍ−１〜１９４０ｃｍ−１
・ベースライン：１０５０ｃｍ−１〜１７５０ｃｍ−１【０１３４】
なお、得られたスペクトルの波数は、基準物質インデン（和光一級、和光純薬工業株式会社）を前記と同一条件で測定して得られる各ピークの波数と、インデンの各ピークの波数理論値との差から求めた検量線を用いて補正した。
補正後に得られたプロファイルの中で、１３６０ｃｍ−１付近に現れるピークの強度をＩｄ、１５８０ｃｍ−１付近に現れるピークの強度をＩｇとし、その両ピークの強度比Ｉｄ／Ｉｇ（Ｄ／Ｇ）をＲ値として求めた。【０１３５】
＜Ｎ２比表面積の測定：窒素吸着より算出される比表面積＞
負極活物質を２００℃で２時間真空乾燥した後、高速比表面積／細孔分布測定装置（ＡＳＡＰ２０２０、マイクロメリティックスジャパン合同会社）を用い、液体窒素温度（７７Ｋ）での窒素吸着を多点法で測定し、ＢＥＴ法（相対圧範囲：０．０５〜０．２）より負極活物質の比表面積を算出した。【０１３６】
＜ＣＯ２比表面積の測定：二酸化炭素吸着より算出される比表面積＞
負極活物質を２００℃で２時間真空乾燥した後、全自動ガス吸着量測定装置（ＡＳ１−ＭＰ, ＡＳ−ｉＱ、Ｑｕａｎｔａｃｈｒｏｍｅ社）を用い、２７３Ｋでの二酸化炭素吸着を多点法で測定し、ＢＥＴ法より負極活物質の比表面積を算出した。【０１３７】
＜ＣＯ２吸着量＞
負極活物質を２００℃で２時間真空乾燥した後、全自動ガス吸着量測定装置（ＡＳ１−ＭＰ, ＡＳ−ｉＱ、Ｑｕａｎｔａｃｈｒｏｍｅ社）を用い、２７３Ｋでの相対圧０．０３までの二酸化炭素吸着を多点法で測定し、全吸着量を算出した。【０１３８】
（負極の作製）
負極活物質の粉末（７９．０質量％）に、導電助剤としてケッチェンブラックの粉末（６．０質量％）、バインダとしてポリアクリロニトリルを主骨格としアクリル酸及び直鎖エーテル基を付加した有機結着剤（１５．０質量％）を添加し、その後混練することで負極用組成物を調製した。この負極用組成物を、電解銅箔の光沢面に塗布量が２．５ｍｇ／ｃｍ２となるように塗布し、９０℃で２時間の予備乾燥を行い、ロールプレスで密度が１．３０ｇ／ｃｍ３になるように調整した。その後、真空雰囲気下で、１２０℃で４時間乾燥させることによって硬化処理を行い、負極を得た。【０１３９】
（リチウムイオン二次電池の作製）
上記で得られた負極、対極として金属リチウム、電解液として１ＭのＬｉＰＦ６を含むエチレンカーボネート（ＥＣ）、ジエチルカーボネート（ＤＥＣ）及びエチルメチルカーボネート（ＥＭＣ）（体積比１：１：１）とビニレンカーボネート（ＶＣ）（１．０質量％）との混合液、セパレータとして厚さ２５μｍのポリエチレン製微孔膜、スペーサーとして厚さ２５０μｍの銅板を用いて、２０１６型コインセルを作製した。【０１４０】
＜電池性能（初期放電容量及び初期充放電効率）＞
上記で得られた電池を、２５℃に保持した恒温槽に入れ、０．４５ｍＡ／ｃｍ２で０Ｖになるまで定電流充電を行った後、０Ｖの定電圧で電流が０．０２ｍＡ／ｃｍ２に相当する値に減衰するまでさらに充電し、初期充電容量を測定した。充電後、３０分間の休止を入れたのちに放電を行った。放電は０．４５ｍＡ／ｃｍ２で１．５Ｖになるまで行い、初期放電容量を測定した。このとき、容量は用いた負極活物質の質量あたりに換算した。初期放電容量を初期充電容量で割って１００を乗じた値を初期の充放電効率（％）として算出した。結果を表１に示す。【０１４１】
＜サイクル特性＞
上記で得られた電池を、２５℃に保持した恒温槽に入れ、０．４５ｍＡ／ｃｍ２で０Ｖになるまで定電流充電を行った後、０Ｖの定電圧で電流が０．０２ｍＡ／ｃｍ２に相当する値に減衰するまでさらに充電した。充電後、３０分間の休止を入れ、その後放電を行った。放電は０．４５ｍＡ／ｃｍ２で１．５Ｖになるまで行った。この充電と放電を１サイクルとし、１サイクルを１０回行うサイクル試験を行うことで、下記式により算出されるサイクル特性の評価を行った。結果を表１に示す。
式：サイクル特性（１０サイクル容量維持率）＝［１０サイクル目の放電容量／１サイクル目の放電容量］×１００（％）【０１４２】
＜高温貯蔵特性（維持率及び回復率）＞
上記で得られた電池を２５℃に保持した恒温槽に入れ、０．４５ｍＡ／ｃｍ２で０Ｖになるまで定電流充電を行った後、０Ｖの定電圧で電流が０．０２ｍＡ／ｃｍ２に相当する値に減衰するまでさらに充電した。充電後、３０分間の休止を入れ、その後放電を行った。放電は０．４５ｍＡ／ｃｍ２で１．５Ｖになるまで行った。
次に、上記と同条件で２サイクル目の充電をした後、充電状態のまま電池を７０℃に保持した恒温槽に入れ、７２時間保管した。その後、再度２５℃に保持した恒温槽に入れ、０．４５ｍＡ／ｃｍ２で１．５Ｖになるまで放電を行った。初期の放電容量に対して、７０℃保管直後の放電容量の比率を、貯蔵特性の維持率とした。結果を表１に示す。
次いで、２５℃の恒温槽で、上記と同条件で３サイクル目の充放電試験を行った。初期の放電容量に対して、この３サイクル目の放電容量の比率を、貯蔵特性の回復率とした。結果を表１に示す。【０１４３】
［実施例２〜４］
炭素源の炭素化とケイ素酸化物の不均化反応を生じさせる際の化学蒸着処理温度を１０００℃（実施例２）、１０５０℃（実施例３）、１１００℃（実施例４）にそれぞれ変更した以外は、実施例１と同様にしてそれぞれ負極活物質を作製し、同様の評価を行った。結果を表１に示す。【０１４４】
［比較例１、２］
炭素源の炭素化とケイ素酸化物の不均化反応を生じさせる際の化学蒸着処理温度を９００℃（比較例１）、１２００℃（比較例２）にそれぞれ変更した以外は、実施例１と同様にしてそれぞれ負極活物質を作製し、同様の評価を行った。結果を表２に示す。【０１４５】
［実施例５］
ケイ素酸化物粒子の粉砕工程後に得られた体積平均粒子径（Ｄ５０％）が５μｍのケイ素酸化物粒子に対してノビルタ（ＮＯＢ−ＶＣ、ホソカワミクロン株式会社）によって表面改質の追加処理を実施した以外は、実施例２と同様にして負極活物質を作製し、同様の評価を行った。結果を表１に示す。【０１４６】
［実施例６］
ケイ素酸化物粒子の粉砕工程後に得られた体積平均粒子径（Ｄ５０％）が５μｍのケイ素酸化物粒子に対してメカノフュージョンシステム（Ｌａｂ、ホソカワミクロン株式会社）によって表面改質の追加処理を実施した以外は、実施例２と同様にして負極活物質を作製し、同様の評価を行った。結果を表１に示す。【０１４７】
［実施例７］
ケイ素酸化物粒子の粉砕工程において、粉砕装置としてファインインパクトミル：ピンミル型（ＵＰＺ、ホソカワミクロン株式会社）を用い、ケイ素酸化物粒子の体積平均粒子径（Ｄ５０％）が５μｍとなるように粉砕した以外は、実施例２と同様にして負極活物質を作製し、同様の評価を行った。結果を表１に示す。【０１４８】
［実施例８］
ケイ素酸化物粒子の粉砕工程において、粉砕装置としてファインミル（ＳＦ型、日本コークス工業株式会社）を用い、ケイ素酸化物粒子の体積平均粒子径（Ｄ５０％）が５μｍとなるように粉砕した以外は、実施例２と同様にして負極活物質を作製し、同様の評価を行った。結果を表１に示す。【０１４９】
［実施例９］
アセチレンガスの分圧を２０％とし、処理時間を４時間の条件に変更した以外は、実施例２と同様にして負極活物質を作製し、同様の評価を行った。結果を表２に示す。【０１５０】
［実施例１０］
炭素源に圧縮天然ガスを使用した以外は、実施例２と同様にして負極活物質を作製し、同様の評価を行った。結果を表２に示す。【０１５１】
［実施例１１］
圧縮天然ガスの分圧を２０％に変更した以外は、実施例１０と同様にして負極活物質を作製し、同様の評価を行った。結果を表２に示す。【０１５２】
［実施例１２］
実施例１のケイ素酸化物の粉砕工程後に得られた体積平均粒子径（Ｄ５０％）５μｍのケイ素酸化物粒子１０００ｇと、炭素の炭素源として石油系ピッチ（固定炭素７５質量％）３４ｇを混合装置（ロッキングミキサーＲＭ−１０Ｇ、愛知電機株式会社）に投入し、５分間混合した後、アルミナ製の熱処理容器に充填した。熱処理容器に充填した後、これを雰囲気焼成炉において、窒素雰囲気下で、１０００℃、５時間の熱処理を行い、炭素源を炭素化して熱処理物を得た。得られた熱処理物を乳鉢により解砕し、３００Ｍ（３００メッシュ）の試験篩により篩い分けして、負極活物質を作製した。その後、実施例１と同様の評価を行った。結果を表２に示す。【０１５３】
［実施例１３］
炭素源として用いた石油系ピッチの量を６７ｇに変更した以外は、実施例１２と同様にして負極活物質を作製し、同様の評価を行った。結果を表２に示す。【０１５４】
［比較例３］
アセチレンガスの分圧を３０％に変更した以外は、実施例９と同様にして負極活物質を作製し、同様の評価を行った。結果を表２に示す。【０１５５】
【表１】
2019150511.tif 000003
【０１５６】
【表２】
2019150511.tif 000004
【０１５７】
表１及び表２に示されるように、Ｘ線回折ピーク強度比（ＰＳｉ／ＰＳｉＯ２）、ＣＯ２比表面積及びＣＯ２吸着量の値がいずれも所定の条件を満たす負極活物質を用いた実施例１〜１３のリチウムイオン二次電池は、初期放電容量が高く、高温貯蔵特性に優れていた。
Ｘ線回折ピーク強度比（ＰＳｉ／ＰＳｉＯ２）が所定の条件を満たさない比較例１、２の負極活物質は、初期放電容量が実施例よりも劣っていた。
ＣＯ２比表面積及びＣＯ２吸着量が所定の条件を満たさない比較例３の負極活物質は、初期放電容量及び高温貯蔵特性が実施例よりも劣っていた。【０１５８】
本明細書に記載された全ての文献、特許出願、及び技術規格は、個々の文献、特許出願、及び技術規格が参照により取り込まれることが具体的かつ個々に記された場合と同程度に、本明細書中に参照により取り込まれる。
【符号の説明】
【０１５９】
１０…炭素、１２…炭素の微粒子、２０…ケイ素酸化物粒子
【図１】
2019150511.tif 000005
【図２】
2019150511.tif 000006
【図３】
2019150511.tif 000007
【図４】
2019150511.tif 000008
【図５】
2019150511.tif 000009
【図６Ａ】
2019150511.tif 000010
【図６Ｂ】
2019150511.tif 000011
【手続補正書】
【提出日】平成30年8月22日(2018.8.22)
【手続補正１】
【補正対象書類名】特許請求の範囲
【補正対象項目名】全文
【補正方法】変更
【補正の内容】
【特許請求の範囲】
【請求項１】
炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋでの二酸化炭素吸着より算出される比表面積が、８.５ｍ２/ｇ以下であり、
レーザー回折・散乱法により得られる体積累積分布曲線において、小粒径側からの累積が９０％となるときの粒子径（Ｄ９０％）に対する小粒径側からの累積が１０％となるときの粒子径（Ｄ１０％）の比（Ｄ１０％／Ｄ９０％）が０．１以上である、リチウムイオン二次電池用負極活物質。
【請求項２】
炭素が表面の一部又は全部に存在するケイ素酸化物粒子を含み、
線源として波長０．１５４０６ｎｍのＣｕＫα線を使用したときの、ＳｉＯ２に由来する２θ＝２０°〜２５°のＸ線回折ピーク強度に対するＳｉに由来する２θ＝２７°〜２９°のＸ線回折ピーク強度の比（ＰＳｉ／ＰＳｉＯ２）が１．０〜２．６の範囲であり、
２７３Ｋにおける相対圧０．０３までの二酸化炭素吸着量が、２ｃｍ３/ｇ以下であり、
レーザー回折・散乱法により得られる体積累積分布曲線において、小粒径側からの累積が９０％となるときの粒子径（Ｄ９０％）に対する小粒径側からの累積が１０％となるときの粒子径（Ｄ１０％）の比（Ｄ１０％／Ｄ９０％）が０．１以上である、リチウムイオン二次電池用負極活物質。
【請求項３】
長径Ｌと短径Ｓの比（Ｓ／Ｌ）で表されるアスペクト比の平均値が０．４５≦Ｓ／Ｌ≦１の範囲である、請求項１又は請求項２に記載のリチウムイオン二次電池用負極活物質。
【請求項４】
前記炭素の含有率が、前記ケイ素酸化物粒子と前記炭素の合計の０．１質量％〜１０．０質量％である、請求項１〜請求項３のいずれか１項に記載のリチウムイオン二次電池用負極活物質。
【請求項５】
Ｘ線回折スペクトルにおいてＳｉ（１１１）に帰属される回折ピークを有し、前記回折ピークから算出されるケイ素の結晶子の大きさが１．０ｎｍ〜１５．０ｎｍである、請求項１〜請求項４のいずれか１項に記載のリチウムイオン二次電池用負極活物質。
【請求項６】
体積平均粒子径が、０．１μｍ〜２０μｍである、請求項１〜請求項５のいずれか１項に記載のリチウムイオン二次電池用負極活物質。
【請求項７】
７７Ｋでの窒素吸着より算出される比表面積が、０．１ｍ２/ｇ〜１０ｍ２/ｇである、請求項１〜請求項６のいずれか１項に記載のリチウムイオン二次電池用負極活物質。
【請求項８】
さらに炭素系負極活物質を含む、請求項１〜請求項７のいずれか１項に記載のリチウムイオン二次電池用負極活物質。
【請求項９】
集電体と、前記集電体上に設けられている請求項１〜請求項８のいずれか１項に記載のリチウムイオン二次電池用負極活物質を含む負極材層と、を有するリチウムイオン二次電池用負極。
【請求項１０】
正極と、請求項９に記載のリチウムイオン二次電池用負極と、電解質と、を備えるリチウムイオン二次電池。
【国際調査報告】
2019150511.tif 000012
2019150511.tif 000013
2019150511.tif 000014
2019150511.tif 000015
2019150511.tif 000016
2019150511.tif 000017